(57)【特許請求の範囲】
【請求項１】
下記式（１）で示されるフッ素系化合物と、下記（３）で示されるシランカップリング剤とを、未架橋のゴム基材の表面近傍に存在させる工程と、当該ゴム基材を加熱処理する工程とを含むことを特徴とするゴムの表面改質方法。
【化１】
0004671214.tif 000010
（式（１）中、ＲF はフルオロアルキル基を含有する基、Ｒ1 はトリアルコキシシリル基、Ｒ2 は水素原子またはアルキル基、Ｒ3 は、水素原子または１価の有機基を表す。ｘは１〜１００の整数であり、ｙは０〜１００の整数である。
式（３）中、Ｒ4 はアルキル基またはアルコキシアルキル基、Ｒ5 はアルキル基、Ｒ6 は、ゴムのポリマー主鎖との反応性を有する有機官能基を表す。ｍは１〜３の整数であり、ｎは０〜５の整数である。）
【請求項２】
前記フッ素系化合物を示す上記式（１）において、Ｒ1 で表される官能基がトリメトキシシリル基であることを特徴とする請求項１に記載のゴムの表面改質方法。
【請求項３】
前記フッ素系化合物を示す上記式（１）において、ＲF で表されるフルオロアルキル基を含有する基が、−ＣＦ3 、−Ｃ2 Ｆ5 、−Ｃ3 Ｆ7 、−Ｃ6 Ｆ13、−Ｃ7 Ｆ15または−ＣＦ（ＣＦ3 ）［ＯＣＦ2 ＣＦ（ＣＦ3 ）］p ＯＣ3 Ｆ7 （式中、ｐは０，１もしくは２である）で表されることを特徴とする請求項１または請求項２に記載のゴムの表面改質方法。
【請求項４】
前記フッ素系化合物が、下記式（２）で示される化合物であることを特徴とする請求項１に記載のゴムの表面改質方法。
【化２】
0004671214.tif 000011
〔式中、ＲF は、−ＣＦ（ＣＦ3 ）ＯＣ3 Ｆ7 で示される基を示す。ｘ’は２〜３である。〕
【請求項５】
前記シランカップリング剤を示す上記式（３）のＲ6 で表される反応性有機官能基がメルカプト基またはビニル基であることを特徴とする請求項１乃至請求項４の何れかに記載のゴムの表面改質方法。
【請求項６】
シランカップリング剤の溶液中に未架橋のゴム基材を浸漬することにより、当該シランカップリング剤を当該ゴム基材の表面近傍に存在させるとともに、当該ゴム基材をフッ素系化合物の溶液中に浸漬することにより、当該フッ素系化合物を当該ゴム基材の表面近傍に存在させることを特徴とする請求項１乃至請求項５の何れかに記載のゴムの表面改質方法。
【請求項７】
シランカップリング剤をゴムに配合して混練することにより、当該シランカップリング剤を未架橋のゴム基材の表面近傍に存在させるとともに、当該ゴム基材をフッ素系化合物の溶液中に浸漬することにより、当該フッ素系化合物を当該ゴム基材の表面近傍に存在させることを特徴とする請求項１乃至請求項５の何れかに記載のゴムの表面改質方法。
【発明の詳細な説明】
【０００１】
【発明の属する技術分野】
本発明は、ゴムの表面改質方法に関し、更に詳しくは、フルオロアルキル基を含有する基を両末端に有するフッ素系化合物に由来の構造を、ゴム基材の表面に確実かつ効率的に結合させることのできるゴムの表面改質方法に関する。
【０００２】
【従来の技術】
従来、フルオロアルキル基を両末端に有し、中間鎖に官能基が結合されてなるフッ素系化合物（オリゴマー）により樹脂の表面を改質する方法が知られている。樹脂の表面改質に適用される当該フッ素系化合物は、分子両末端におけるフルオロアルキル基が共有結合を介して中間鎖に結合されているので、長期にわたり所期の改質効果を発現することができる。
そこで、このようなフッ素系化合物を使用して、ゴムの表面を改質することができれば望ましい。
【０００３】
かかるフッ素系化合物による樹脂の改質方法として、下記（１）乃至（２）の処理法が紹介されている。
（１）当該フッ素系化合物を樹脂とともに有機溶剤に溶解し、一定時間放置した後に溶剤を除去する方法（特開平１１−２４６５７３号公報参照）。
（２）当該フッ素系化合物を光重合性モノマーに溶解して光硬化性の樹脂組成物を調製し、当該樹脂組成物を樹脂（プラスチック）の表面に塗布し、形成された塗膜を光硬化させる方法（特開平１０−２４５４１９号公報参照）。
【０００４】
【発明が解決しようとする課題】
しかしながら、上記（１）乃至（２）の方法は、樹脂の表面改質方法としては適しているものの、これらの方法に従ってゴムを処理しても、当該ゴムの表面を改質することができない。そこで、本発明者らは、さらに下記（３）〜（５）の方法を試みた。
【０００５】
（３）当該フッ素系化合物を未架橋のゴム中に配合して混練した後、一定時間放置し、当該フッ素系化合物を表面に析出させる方法。
（４）当該フッ素系化合物の溶液中に架橋ゴムからなるゴム基材を浸漬し、乾燥後、当該ゴム基材を加熱処理する方法。
（５）当該フッ素系化合物の溶液中に未架橋ゴムからなるゴム基材を浸漬し、乾燥後、当該ゴム基材を加熱処理（架橋処理）する方法。
【０００６】
しかしながら、上記（３）乃至（５）の何れの方法によっても、当該フッ素系化合物によってゴム（架橋ゴム）の表面を十分に改質することができなかった。
すなわち、上記（３）の方法においては、長時間放置してもゴム基材の表面にフッ素系化合物が析出しなかった。この場合において、フッ素系化合物の配合量を増加させることも考えられるが、フッ素系化合物の大部分が表面改質剤として機能しないことになるばかりか、当該フッ素系化合物（オリゴマー）の過剰量の配合は、ゴム基材の物性の低下を招くおそれがある。
【０００７】
また、上記（４）および（５）の方法においては、形成される改質層（被膜）と基材表面との密着力が小さく、また、当該被膜を構成するフッ素系化合物が種々の溶剤に溶解されてしまい、十分な耐薬品性・耐油性をゴムに付与することができない。
【０００８】
本発明は以上のような事情に基いてなされたものであって、本発明の目的は、フルオロアルキル基を含有する基を両末端に有し、中間鎖に官能基が結合されてなるフッ素系化合物に由来の構造を、ゴム基材のポリマー主鎖に確実かつ効率的に結合させることができ、当該フッ素系化合物による表面改質効果を安定的に発現させることのできるゴムの表面改質方法を提供することにある。
【０００９】
【課題を解決するための手段】
本発明のゴムの表面改質方法は、下記式（１）で示されるフッ素系化合物（以下、「特定のフッ素系化合物」という。）と、下記（３）で示されるシランカップリング剤とを、未架橋のゴム基材の表面近傍に存在させる工程と、当該ゴム基材を加熱処理する工程とを含むことを特徴とする。
【００１０】
【化３】
0004671214.tif 000002
【００１１】
（式（１）中、ＲF はフルオロアルキル基を含有する基、Ｒ1 はトリアルコキシシリル基、Ｒ2 は水素原子またはアルキル基、Ｒ3 は、水素原子または１価の有機基を表す。ｘは１〜１００の整数であり、ｙは０〜１００の整数である。
式（３）中、Ｒ4 はアルキル基またはアルコキシアルキル基、Ｒ5 はアルキル基、Ｒ6 は、ゴムのポリマー主鎖との反応性を有する有機官能基を表す。ｍは１〜３の整数であり、ｎは０〜５の整数である。）
【００１２】
本発明のゴムの表面改質方法においては、下記の形態が好ましい。
〔１〕特定のフッ素系化合物を示す上記式（１）において、Ｒ1 で表される官能基がトリメトキシシリル基であること。
〔２〕特定のフッ素系化合物を示す上記式（１）において、ＲF で表されるフルオロアルキル基を含有する基が、−ＣＦ3 、−Ｃ2 Ｆ5 、−Ｃ3 Ｆ7 、−Ｃ6 Ｆ13、−Ｃ7 Ｆ15または−ＣＦ（ＣＦ3 ）［ＯＣＦ2 ＣＦ（ＣＦ3 ）］p ＯＣ3 Ｆ7 （式中、ｐは０，１もしくは２である）で表されること。
〔３〕特定のフッ素系化合物が、下記式（２）で示される化合物であること。
〔４〕シランカップリング剤を示す上記式（３）のＲ6 で表される反応性有機官能基がメルカプト基またはビニル基であること。
〔５〕シランカップリング剤の溶液中に未架橋のゴム基材を浸漬することにより、当該シランカップリング剤を当該ゴム基材の表面近傍に存在（付着）させるとともに、当該ゴム基材をフッ素系化合物の溶液中に浸漬することにより、当該フッ素系化合物を当該ゴム基材の表面近傍に存在（付着）させること。
〔６〕シランカップリング剤をゴムに配合して混練することにより、当該シランカップリング剤を未架橋のゴム基材の表面近傍に存在させるとともに、当該ゴム基材をフッ素系化合物の溶液中に浸漬することにより、当該フッ素系化合物を当該ゴム基材の表面近傍に存在（付着）させること。
【００１３】
【化４】
0004671214.tif 000003
【００１４】
〔式中、ＲF は、−ＣＦ（ＣＦ3 ）ＯＣ3 Ｆ7 で示される基を示す。ｘ’は２〜３である。〕
【００１５】
【作用】
特定のフッ素系化合物と、シランカップリング剤とが表面近傍に存在しているゴム基材を加熱処理することにより、当該ゴム基材を構成するゴムが架橋するとともに、当該ゴムのポリマー主鎖に、シランカップリング剤を介して、特定のフッ素系化合物に由来の構造を結合させることができる。
すなわち、加熱処理されるゴム基材の表面近傍においては、（ａ）ゴムの架橋反応、（ｂ）特定のフッ素系化合物の有する官能基（Ｒ1 ）と、シランカップリング剤の有する加水分解性基との反応、（ｃ）シランカップリング剤の有する反応性有機官能基と、ゴムのポリマー主鎖との反応が起こる。
このように、特定のフッ素系化合物に由来の構造とシランカップリング剤との間、および、シランカップリング剤とゴムのポリマー主鎖との間に化学的な結合が形成されるため、特定のフッ素系化合物に由来の構造（改質層）は、ゴム基材の表面に対して強固に密着することになる。
さらに、特定のフッ素系化合物の有する官能基と、シランカップリング剤の有する加水分解性基との反応により形成されるハイブリッドは、熱安定性に優れ、特定のフッ素系化合物に対して良溶媒である種々の溶剤に対しても不溶性または難溶性となるため、ゴムの耐薬品性（耐油性・耐溶剤性）を格段に向上させることができる。
【００１６】
【発明の実施の形態】
以下、本発明について詳細に説明する
本発明の改質方法は、特定のフッ素系化合物と、シランカップリング剤とを、未架橋のゴム基材の表面近傍に存在させる工程と、当該ゴム基材を加熱処理する工程とを含む点に特徴を有する。
ここに、「ゴム基材の表面近傍に存在」とは、ゴム基材の表面に付着している態様のほか、表面近傍における基材内部に含有されているような態様が含まれる。なお、特定のフッ素系化合物またはシランカップリング剤の全量をゴム基材の表面近傍に存在（偏在）させる必要はないことは勿論である。
【００１７】
＜ゴム基材＞
本発明の改質方法により表面処理されるゴム基材（原料ゴム）としては、特に限定されるものではなく、天然ゴム（ＮＲ）、イソプレンゴム（ＩＲ）、ブタジエンゴム（ＢＲ）、クロロプレンゴム（ＣＲ）、ブチルゴム（ＩＩＲ）、スチレンブタジエンゴム（ＳＢＲ）、ニトリルゴム（ＮＢＲ）、エチレンプロピレンゴム（ＥＰＭ，ＥＰＤＭ）、アクリルゴム（ＡＣＭ，ＡＮＭ）、エピクロロヒドリンゴム（ＣＯ，ＥＣＯ）、シリコーンゴム（ＶＭＱ，ＦＶＭＱ）、ウレタンゴム（ＡＵ，ＥＵ）、フッ素ゴム（ＦＫＭ，ＦＥＰＭ）などを例示することができる。
ゴム基材を構成するゴム組成物中には、架橋剤、架橋促進剤、老化防止剤、充填剤、可塑剤など、従来公知の種々のゴム用配合剤が含有されていてもよい。
【００１８】
＜特定のフッ素系化合物＞
本発明の改質方法に使用される特定のフッ素系化合物は、フルオロアルキル基を含有する基（ＲF ）を分子両末端に有し、加水分解性基との反応性を有する官能基（Ｒ1 ）を中間鎖に有する、分子量が５００〜５０，０００程度のフッ素系のオリゴマーである。
【００１９】
特定のフッ素系化合物を構成するフルオロアルキル基を含有する基（ＲF ）の具体例としては、−ＣＦ3 、−Ｃ2 Ｆ5 、−Ｃ3 Ｆ7 、−Ｃ6 Ｆ13および−Ｃ7 Ｆ15など−Ｃq Ｆ2q+1（ｑ＝１〜１０）で表されるフルオロアルキル基；−ＣＦ（ＣＦ3 ）ＯＣ3 Ｆ7 、−ＣＦ（ＣＦ3 ）［ＯＣＦ2 ＣＦ（ＣＦ3 ）］ＯＣ3 Ｆ7 、および−ＣＦ（ＣＦ3 ）［ＯＣＦ2 ＣＦ（ＣＦ3 ）］2 ＯＣ3 Ｆ7 で表される基（オキシフルオロアルキレン基およびフルオロアルキル基を含有する基）を例示することができ、これらのうち、−ＣＦ（ＣＦ3 ）ＯＣ3 Ｆ7 で表される基が特に好ましい。
【００２０】
特定のフッ素系化合物を構成する官能基（Ｒ1 ）は、加水分解性基との反応性を有するものであり、これにより、シランカップリング剤との結合が担保される。かかる官能基（Ｒ1 ）としては、トリメトキシシリル基などのアルコキシシリル基を挙げることができる。
特定のフッ素系化合物を構成する基（Ｒ2 ）は、水素原子またはメチル基などのアルキル基である。
【００２１】
特定のフッ素系化合物を構成する基（Ｒ3 ）は、水素原子または１価の有機基であり、ゴムの表面に付与すべき機能などに応じて適宜の基を選択することができる。かかる基（Ｒ3 ）としては、下記に示すような基を挙げることができる。
【００２２】
【化５】
0004671214.tif 000004
【００２３】
特定のフッ素系化合物を示す上記式（１）において、ｘは１〜１００の整数とされ、好ましくは１〜５０とされる。
また、ｙは０〜１００の整数とされ、好ましくは０〜５０とされる。
特定のフッ素系化合物として好適な化合物としては、上記式（２）で表される化合物を挙げることができる。
【００２４】
上記式（１）で示されるフッ素系化合物は、下記式（１Ａ）で示される含フッ素過酸化物の存在下に、下記式（１Ｂ）で示される単量体と、下記式（１Ｃ）で示される単量体とを重合させることにより得ることができる。
【００２５】
【化６】
0004671214.tif 000005
【００２６】
特定のフッ素系化合物を未架橋のゴム基材の表面近傍に存在させる方法としては、当該フッ素系化合物を適宜の溶剤に溶解してなる溶液中に、当該ゴム基材を浸漬する方法を挙げることができる。
ここに、特定のフッ素系化合物の溶剤としては、水、メタノール、エタノール、テトラヒドロフラン、クロロホルム、ベンゼン、酢酸エチル、ジメチルスルホキシド（ＤＭＳＯ）、Ｎ，Ｎ−ジメチルホルムアミド（ＤＭＦ）、トルエン、アセトンなどを挙げることができる。
【００２７】
＜シランカップリング剤＞
本発明の改質方法に使用されるシランカップリング剤は、特定のフッ素系化合物およびゴムのポリマー主鎖のそれぞれと反応して、両者の間に強固な結合を形成する。かかるシランカップリング剤としては、下記式（３）で示されるものを挙げることができる。
【００２８】
【化７】
0004671214.tif 000006
【００２９】
シランカップリング剤を示す上記式（３）において、Ｒ4 は、アルキル基またはアルコキシアルキル基を示し、Ｒ5 はアルキル基を示す。また、ｍは１〜３の整数、好ましくは３であり、ｎは０〜５の整数、好ましくは０〜３の整数である。
【００３０】
シランカップリング剤の有する加水分解性基〔Ｓｉ（ＯＲ4 ）m Ｒ5 3-m −〕と、特定のフッ素系化合物の有する官能基（Ｒ1 ）とが反応することにより、熱安定性に優れたハイブリッドが形成される。
かかる加水分解性基としては、トリメトキシシリル基などのアルコキシシリル基を挙げることができる。
【００３１】
シランカップリング剤を示す上記式（３）において、Ｒ6 は、ゴムのポリマー主鎖との反応性を有する有機官能基を示す。
ここに、反応性有機官能基（Ｒ6 ）としては、不飽和結合を有するゴムのポリマー主鎖に対して反応性を有するメルカプト基、不飽和結合を有しないゴムのポリマー主鎖に対して反応性を有するビニル基を好適なものとして挙げることができる。
このように、ゴムの種類（ポリマー主鎖中の不飽和結合の有無）に応じて、反応性有機官能基（Ｒ6 ）を選択することによれば、特定のフッ素系化合物として同一種類の化合物を種々のゴムに対して使用することが可能となる。
【００３２】
シランカップリング剤を未架橋のゴム基材の表面近傍に存在させる方法としては、（ｉ）当該シランカップリング剤をゴム中に配合して混練する方法、（ii）当該シランカップリング剤を適宜の溶剤に溶解してなる溶液中に、当該ゴム基材を浸漬する方法を挙げることができる。
上記（ｉ）の方法において、シランカップリング剤の配合量としては、当該ゴム組成物中に配合される充填剤の量などによっても異なるが、例えば、原料ゴム１００質量部あたり０．５〜２質量部とされる。
上記（ii）の方法において、シランカップリング剤の溶剤としては、メタノール、エタノールなどの有機溶剤を例示することができる。
【００３３】
＜ハイブリッド化＞
特定のフッ素系化合物と、シランカップリング剤とが表面近傍に存在しているゴム基材を加熱処理することにより、特定のフッ素系化合物（官能基Ｒ1 ）と、シランカップリング剤（加水分解性基）とが反応してハイブリッドが形成される。また、当該シランカップリング剤（反応性有機官能基Ｒ6 ）と、ゴムのポリマー主鎖とが反応して、前記特定のフッ素系化合物に由来の構造を含む当該ハイブリッドが当該ポリマー主鎖に結合する。
下記式（４）は、上記式（２）で示される特定のフッ素系化合物の加水分解物と、上記式（３）で示されるシランカップリング剤の加水分解物との縮合反応により形成される、シロキサン結合を有するハイブリッド構造の一例を示している。
【００３４】
【化８】
0004671214.tif 000007
【００３５】
ゴム基材の加熱処理条件としては、（ａ）ゴムの架橋反応、（ｂ）特定のフッ素系化合物とシランカップリング剤との縮合反応、（ｃ）シランカップリング剤とゴムのポリマー主鎖との反応を十分に進行させる観点から規定される。具体的には、１４０〜１８０℃で５〜３０分間とされる。加熱処理方法としては、プレスによる加熱が好ましい。
【００３６】
【実施例】
以下、本発明の実施例について説明するが、本発明がこれらに限定されるものではない。なお、以下において「部」は「質量部」を意味するものとする。
【００３７】
〔調製例１（未架橋ゴム組成物の調製）〕
ニトリルゴム「Ｎｉｐｏｌ  ＤＮ２０２Ｈ」（日本ゼオン（株）製）１００部と、硫黄１部と、酸化亜鉛５部と、ステアリン酸「アデカ脂肪酸ＳＡ−３００」１部と、架橋促進剤「ノクセラーＺＴＣ」（大内新興化学（株）製）１部と、架橋促進剤「ノクセラーＴＯＴ−Ｎ」（大内新興化学（株）製）４部と、架橋促進剤「ノクセラーＤＭ」（大内新興化学（株）製）２部とを８インチロールにより混練してニトリルゴム組成物を得た。
【００３８】
〔調製例２（未架橋ゴム組成物の調製）〕
下記式（５）で示されるシランカップリング剤「Ａ−１８９」〔日本ユニカー（株）製〕１部を配合して混練したこと以外は調製例１と同様にしてニトリルゴム組成物を得た。
【００３９】
【化９】
0004671214.tif 000008
【００４０】
〔調製例３（フッ素系化合物を含有する処理液の調製）〕
エタノール９５体積％と水５体積％からなる混合溶剤に、酢酸２滴を添加した後、当該混合溶剤に、上記式（２）で示される特定のフッ素系化合物を添加し、当該フッ素系化合物の濃度が１質量％の処理液を調製した。
【００４１】
＜実施例１＞
調製例１により得られたニトリルゴム組成物からなる未架橋ゴムシートを、シランカップリング剤「Ａ−１８９」のエタノール溶液（濃度１質量％）中に３０分間浸漬し、当該未架橋ゴムシートを室温にて乾燥して溶剤（エタノール）を除去した。
次いで、当該未架橋ゴムシートを、調製例３で得られた処理液中に３０分間浸漬し、当該未架橋ゴムシートを室温にて乾燥して混合溶剤を除去した。
上記のようにして、特定のフッ素系化合物と、シランカップリング剤とを表面に存在させた未架橋ゴムシートを１５０℃で１０分間プレスによって加熱処理（架橋処理）することにより、特定のフッ素系化合物によって表面処理された架橋ゴムシートを得た。これを処理シート（１Ａ）とする。
【００４２】
＜実施例２＞
調製例２により得られたニトリルゴム組成物からなる未架橋ゴムシートを、調製例３で得られた処理液中に３０分間浸漬し、当該未架橋ゴムシートを室温にて乾燥して混合溶剤を除去した。
上記のようにして、特定のフッ素系化合物と、シランカップリング剤とを表面に存在させた未架橋ゴムシートを１５０℃で１０分間プレスによって加熱処理（架橋処理）することにより、特定のフッ素系化合物によって表面処理された架橋ゴムシートを得た。これを処理シート（２Ａ）とする。
【００４３】
＜比較例１＞
調製例１により得られたニトリルゴム組成物からなる未架橋ゴムシートを１５０℃で１０分間プレスによって加熱処理することにより、架橋ゴムシートを得た。これを比較用シート（１Ｂ）とする。
【００４４】
＜比較例２＞
調製例２により得られたニトリルゴム組成物からなる未架橋ゴムシートを１５０℃で１０分間プレスによって加熱処理することにより、架橋ゴムシートを得た。これを比較用シート（２Ｂ）とする。
【００４５】
＜比較例３＞
調製例１により得られたニトリルゴム組成物からなる未架橋ゴムシートを、調製例３で得られた処理液中に３０分間浸漬し、当該シートを室温にて乾燥して混合溶剤を除去した。
上記のようにして、特定のフッ素系化合物を表面に存在させた未架橋ゴムシートを１５０℃で１０分間プレスによって加熱処理（プレス架橋）することにより、表面処理された比較用の架橋ゴムシートを得た。これを比較用シート（３Ｂ）とする。
【００４６】
＜比較例４＞
調製例１により得られたニトリルゴム組成物からなる未架橋ゴムシートを１５０℃で１０分間プレスによって加熱処理することにより、架橋ゴムシートを得た。この架橋ゴムシートを、シランカップリング剤「Ａ−１８９」のエタノール溶液（濃度１質量％）中に３０分間浸漬し、当該架橋ゴムシートを室温にて乾燥して溶剤（エタノール）を除去した。
次いで、当該架橋ゴムシートを、調製例３で得られた処理液中に３０分間浸漬し、当該架橋ゴムシートを室温にて乾燥して混合溶剤を除去した。
上記のようにして、特定のフッ素系化合物と、シランカップリング剤とを表面に存在させた架橋ゴムシートを１５０℃で１０分間加熱処理することにより、表面処理された比較用の架橋ゴムシートを得た。これを比較用シート（４Ｂ）とする。
【００４７】
＜シートの評価＞
実施例１〜２で得られた処理シート（１Ａ）〜（２Ａ）、および比較例１〜４で得られた比較用シート（１Ｂ）〜（４Ｂ）の各々について、ＪＩＳ  Ｋ  ６２５８に準拠して浸漬試験を実施して耐薬品性（耐油性）を評価した。結果を下記表１に示す。試験条件は、下記のとおりである。
【００４８】
・試験片の寸法：５０ｍｍ×２０ｍｍ×２ｍｍ
・試験片の数  ：３個／シート
・浸漬用液体  ：イソオクタン
・浸漬温度／時間：２５℃×２４時間
【００４９】
【表１】
0004671214.tif 000009
【００５０】
上記表１に示す結果から理解されるように、特定のフッ素系化合物と、シランカップリング剤とを表面に存在させた未架橋ゴムシートを加熱処理（架橋処理）して作製した処理シート（１Ａ）および（２Ａ）は、それぞれ、表面処理を施していない比較用シート（１Ｂ）および（２Ｂ）と比較して、体積変化率が小さく、表面処理による耐薬品性（耐油性）の向上効果が認められる。
これに対して、カップリング剤を使用しないで作製した比較用シート（３Ｂ）、架橋ゴムシートに対して表面処理（浸漬処理）を施した比較用シート（４Ｂ）の体積変化率は、何れも、比較用シート（１Ｂ）および（２Ｂ）の体積変化率と同等であり、これらの処理によっては耐薬品性（耐油性）の向上効果は認められない。
【００５１】
【発明の効果】
本発明の表面改質方法によれば、下記の効果が奏される。
（１）特定のフッ素系化合物に由来の構造を、ゴム基材のポリマー主鎖に確実かつ効率的に結合させることができ、当該フッ素系化合物による改質効果を安定的に発現させることができる。
（２）処理されるゴムの種類に応じて、シランカップリング剤の反応性有機官能基を選択することにより、特定のフッ素系化合物として、同一種類の化合物を種々のゴムに対して使用することが可能となる。